(57)【要約】  本発明は，熱伝導率の向上したサクションパイプアセンブリ及びその製造方法に関する。このサクションパイプアセンブリは，サクションパイプと，毛細管と，熱伝達パイプと，接着剤とを含む。サクションパイプは，圧縮機と，凝縮器と，蒸発器とを備え，冷媒が循環することにより冷却を行うシステムにおいて，圧縮機と蒸発器との間に配置され，蒸発器から排出された冷媒を圧縮機に案内する。毛細管は凝縮器と蒸発器との間に配置され，凝縮器から排出された冷媒を蒸発器に案内する。熱伝達パイプは，内部に毛細管を備え，外部にサクションパイプとの接触面積を広げるための接触部を備え，サクションパイプの外周面に密接する。接着剤は，熱伝達パイプとサクションパイプとが連結するよう，サクションパイプの外面と接触部との間に介在する。
2010525297.tif 000002
【特許請求の範囲】
【請求項１】
圧縮機と，凝縮器と，蒸発器とを含み，冷媒が循環することにより冷却を行うシステムにおいて，前記圧縮機と前記蒸発器との間に配置され，前記蒸発器から排出された冷媒を前記圧縮機に案内するサクションパイプと；
前記凝縮器と前記蒸発器との間に配置され，前記凝縮器から排出された冷媒を前記蒸発器に案内する毛細管と；
内部に前記毛細管を備え，外部に前記サクションパイプとの接触面積を広げるための接触部を備え，前記サクションパイプの外周面に密接する熱伝達パイプと；及び，
前記サクションパイプの外面と前記接触部との間に介在し，前記熱伝達パイプと前記サクションパイプとを連結する接着剤と
を含むサクションパイプアセンブリ。
【請求項２】
前記接触部は前記サクションパイプの外周面上に形成され，前記接触部の幅は前記熱伝達パイプの外径以上である請求項１記載のサクションパイプアセンブリ。
【請求項３】
前記接触部は，両端に前記接触部の長手方向に沿って突起部をさらに備え，前記突起部は該突起部に対応する前記サクションパイプ内に形成される連結溝により収容される請求項２記載のサクションパイプアセンブリ。
【請求項４】
前記サクションパイプは鋼製又はアルミニウム製である請求項１記載のサクションパイプアセンブリ。
【請求項５】
前記サクションパイプは鋼製であり，耐食性材料でメッキが施され，該耐食性メッキは，溶融亜鉛メッキ，溶融亜鉛３価クロムメッキ，セアリウムメッキ及びセアリウム３価クロムメッキのグループから選択される少なくともいずれか一つである請求項４記載のサクションパイプアセンブリ。
【請求項６】
前記熱伝達パイプはアルミニウム製である請求項１記載のサクションパイプアセンブリ。
【請求項７】
前記接着剤は硬化材と充填材とを含む熱伝導性物質であり，前記充填材は，銅粉末，アルミニウム粉末，カーボンブラック及びセラミックから成るグループから選択されるいずれか１つを含む請求項１記載のサクションパイプアセンブリ。
【請求項８】
毛細管の外径に対応する内径を有する熱伝達パイプを引き抜き方法を使用して製作し；
前記熱伝達パイプを所定長さ供給し； 
前記熱伝達パイプの内部に前記毛細管を挿入し；
前記毛細管が挿入された前記熱伝達パイプに接触部を形成し；
前記接触部に接着剤を塗布し；及び
前記接着剤を塗布した前記接触部をサクションパイプの外周面に載せることにより，前記熱伝達パイプと前記サクションパイプとを連結すること
を含むサクションパイプアセンブリの製造方法。
【発明の詳細な説明】
【技術分野】
【０００１】
本発明は，サクションパイプアセンブリ及びその製造方法に関し，より詳しくは，熱伝導率を向上するサクションパイプアセンブリ及びその製造方法に関するものである。
【背景技術】
【０００２】
一般的に，冷凍冷蔵機器は冷媒が圧縮，凝縮，膨張，蒸発の一連の冷蔵サイクル過程を経ることで，食品又は物品を低温状態で貯蔵する器具である。
【０００３】
ここで，冷媒は電源を起動することにより作動される圧縮機を通して高温・高圧で圧縮され，圧縮機と凝縮器との間の連結パイプを通して凝縮器に給送されて液化される。
【０００４】
冷媒は，凝縮器に連結される毛細管を経て湿飽和蒸気状態になり，蒸発器に流入される。
【０００５】
流入された冷媒は，蒸発器で移動しながら蒸発潜熱を吸収して気化されて周辺空気が冷却され，冷蔵室又は冷凍室が冷却又は冷凍される。
【０００６】
その後，冷媒は低温の気相冷媒状態になり，蒸発器からサクションパイプを通して吐出されて圧縮機に流入され，該圧縮機で高温・高圧の蒸気となる循環サイクルを繰り返す。
【０００７】
このとき，サクションパイプと毛細管に移動する，冷媒との間での熱交換を行うため，前記サクションパイプに前記毛細管の一部が接触され，サクションパイプアセンブリを形成する。
【０００８】
図１は，従来のサクションパイプアセンブリを示した斜視図であり，図２は図１のＡ−Ａ線断面図である。
【０００９】
図１及び図２に示すように，従来のサクションパイプアセンブリは，サクションパイプ３１０と毛細管３２０がそれぞれの長手方向に沿ってそれぞれの外面が互いに接触するように形成される。  
【００１０】
サクションパイプ３１０と毛細管３２０は溶接等の手段が行われることにより，部分３３０で連結される。
【００１１】
溶接に関して，サクションパイプ３１０と毛細管３２０とを連結するために，ろう付け又はハンダ付けを使用してもよく，通常，ハンダ付けはスズ（Ｓｎ）を使用して実施される。
【００１２】
また，サクションパイプ３１０と毛細管３２０との間の熱交換性及び耐食性が向上するように，サクションパイプ３１０と毛細管３２０は銅製のものが一般的である。  
【発明の開示】
【発明が解決しようとする課題】
【００１３】
しかし，このような従来のサクションパイプアセンブリは以下の問題点を有する。
【００１４】
第一に，サクションパイプの外面及び毛細管の外面がそれぞれ円周形状に形成されることにより，サクションパイプと毛細管は互いに線のみで接触することになり，これにより，熱伝導面積が減り，効果的な熱伝達が行われない。
【００１５】
第二に，サクションパイプアセンブリのサクションパイプと毛細管との接触部が長くなるほど，該接触部に対する溶接が均一で良好に行われ難く，作業性が低下し，均一な溶接品質も保証され難い。
【００１６】
第三に，毛細管に比べて比較的大きな口径を有するサクションパイプが銅製であるため，生産コストが増加し，これにより，サクションパイプが適用される機器の価格が上昇する原因を提供することになる。
【課題を解決するための手段】
【００１７】
前記問題点を解決するために，本発明の具現化により解決しようとする技術的課題は，熱伝導率を向上したサクションパイプアセンブリ及びその製造方法を提供することである。
【００１８】
本発明の他の目的及び利点は以下の記載により理解され，本発明の実施態様を参照して明らかとなるであろう。また，本発明の目的及び利点は，請求された手段及びそれらの組み合わせにより実現可能であることは，本発明に関する当業者にとって自明である。
【００１９】
本発明の一態様によると，本発明は，圧縮機と，凝縮器と，蒸発器とを備え，冷媒が循環することにより冷却を行うシステムにおいて，前記圧縮機と前記蒸発器との間に配置され，前記蒸発器から排出された冷媒を前記圧縮機に案内するサクションパイプと；前記凝縮器と前記蒸発器との間に配置され，前記凝縮器から排出された冷媒を前記蒸発器に案内する毛細管と；内部に前記毛細管を備え，外部に前記サクションパイプとの接触面積を広げるための接触部を備え，前記サクションパイプの外周面に密接する熱伝達パイプと；及び，前記サクションパイプの外面と前記接触部との間に介在し，前記熱伝達パイプと前記サクションパイプとを連結する接着剤とを含むサクションパイプアセンブリを提供する。
【００２０】
前記接触部は前記サクションパイプの外周面上に形成されてもよく，前記接触部の幅は前記熱伝達パイプの外径以上であってもよい。
【００２１】
前記接触部は，両端に前記接触部の長手方向に沿って突起部をさらに備え，前記突起部は該突起部に対応する前記サクションパイプ内に形成される連結溝により収容されてもよい。
【００２２】
前記サクションパイプは鋼製又はアルミニウム製であってもよい。
【００２３】
前記サクションパイプは鋼製であってもよく，耐食性材料でメッキが施され得て，該耐食性メッキは，溶融亜鉛メッキ，溶融亜鉛３価クロムメッキ，セアリウムメッキ及びセアリウム３価クロムメッキのグループから選択される少なくともいずれか一つであってもよい。
【００２４】
また，前記熱伝達パイプはアルミニウム製であり得る。
【００２５】
前記接着剤は硬化材と充填材とを含む熱伝導性物質であってもよく，前記充填材は，銅粉末，アルミニウム粉末，カーボンブラック及びセラミックから成るグループから選択されるいずれか１つを含み得る。
【００２６】
本発明の別の態様によると，毛細管の外径に対応する内径を有する熱伝達パイプを引き抜き方法を使用して製作し；前記熱伝達パイプを所定長さだけ供給し；前記熱伝達パイプの内部に前記毛細管を挿入し；前記毛細管が挿入された前記熱伝達パイプに接触部を形成し；前記接触部に接着剤を塗布し；及び，前記接着剤を塗布した前記接触部をサクションパイプの外周面に載せることにより，前記熱伝達パイプと前記サクションパイプとを連結することを含むサクションパイプアセンブリの製造方法が提供される。
【発明の効果】
【００２７】
本発明によるサクションパイプアセンブリ及びその製造方法の効果を以下に説明する。
【００２８】
第一に，熱伝達パイプの一面がサクションパイプの外周面に対応する形状の接触部として形成されているため，熱伝達パイプがサクションパイプと密接することにより，該サクションパイプとの接触面積が増加する。これにより，サクションパイプの内部に移動する冷媒と熱伝達パイプの内部に挿入された毛細管の内部に移動する冷媒との間の熱交換がより効果的に行われ得る。  
【００２９】
第二に，毛細管が熱伝達パイプの内部に緊密に挿入されることにより，毛細管の外周面積が増加するのと同様の効果を得ることができる。したがって，毛細管を経た熱伝達効率を向上できる。
【００３０】
第三に，熱伝達パイプとサクションパイプとが接着剤により互いに接着されるが，接着剤が熱伝導性材料から成ることにより，サクションパイプと熱伝達パイプとの間の熱伝導率が低下することを防止できる。
【００３１】
第四に，サクションパイプが銅材料やアルミニウムだけでなく，相対的に安値の鋼製でもよいため，生産経済性を向上できる。さらに，サクションパイプが鋼製でも，外面に耐食性メッキを施すことで，商業利用に適した耐食性を確保することが可能となる。
【００３２】
第五に，接触部の両端はそれぞれ突起部を備え，サクションパイプの外周面は，突起部に対応する連結溝をさらに備え，各突起部が対応する連結溝にそれぞれ挿入し，堅固に固定できる。したがって，熱伝達パイプとサクションパイプとの接合がより容易に行われることが可能となり，作業性が向上できるだけでなく，接触部とサクションパイプとの距離を一定に維持でき，塗布される接着剤の厚さを一定に保つことが出来る。したがって，接着力と熱伝導性が管理できる。
【００３３】
本発明を特定の実施態様に関して説明したが，特許請求の範囲で定義される本発明の精神及び範囲を逸脱することなく，当業者により様々な変更及び修正の実施が可能であることは明らかである。
【発明を実施するための最良の形態】
【００３４】
本発明の利点，特徴及び態様は，添付図面を参照して説明する実施形態の以下の記載から明らかとなるであろう。
【００３５】
図３は，本発明の実施例１によるサクションパイプアセンブリを示した斜視図であり，図４は本発明の実施例１によるサクションパイプアセンブリの断面を示した断面図である。
【００３６】
図３及び図４に示すように，サクションパイプアセンブリはサクションパイプ１０，毛細管２０，熱伝達パイプ３０及び接着剤５０を含む。ここでは，熱伝達パイプ３０の内部には毛細管２０が所定の長さ挿入される。熱伝達パイプ３０の外部には，接触部４０がサクションパイプ１０の外周面に対応する形状で形成される。接触部４０がサクションパイプ１０の外周面に緊密に連結されることにより，熱伝達パイプ３０がサクションパイプ１０に結合される。サクションパイプ１０，熱伝達パイプ３０及び毛細管２０は互いに接触するので，熱伝達が可能になるだけでなく，接触部４０の存在により熱伝達パイプ３０とサクションパイプ１０との接触面積が増加して熱伝導率の向上が可能になる。一方，接触部４０とサクションパイプ１０の外面との間には，熱伝達パイプ３０とサクションパイプ１０とに接着力を付与する接着剤５０が介在し得る。接着剤５０は熱伝導性材料から成ってもよい。したがって，接着剤５０は，熱伝達パイプ３０とサクションパイプ１０と間の接着力を付与するだけでなく，サクションパイプ１０に移動する冷媒と毛細管２０に移動する冷媒により生じる熱伝達効率の低下を最小限に抑える。
【００３７】
詳しくは，サクションパイプアセンブリはサクションパイプ１０，毛細管２０，熱伝達パイプ３０及び接着剤５０を含み得る。
【００３８】
ここでは，毛細管２０は凝縮器と蒸発器との間に配置され，凝縮器から排出され，蒸発器に流入する冷媒の移動を案内する通常の毛細管であり得る。
【００３９】
毛細管２０は銅製であってもよいが，本発明はこれに限定されるものではなく，多様な材料（例えば，アルミニウム又は鋼）で形成されてもよい。
【００４０】
毛細管２０は熱伝達パイプ３０の内部に挿入され得る。
【００４１】
毛細管２０を収容するために，熱伝達パイプ３０は管形状に形成されてもよく，熱伝達パイプ３０の内径が，毛細管２０の外径に対応するように形成される。
【００４２】
これにより，毛細管２０は熱伝達パイプ３０と密接でき，該熱伝達パイプ３０と一体化される。結果として，毛細管２０の外面が広がるという効果をもたらし，これにより，熱が毛細管２０を介してより効率的に伝達される。
【００４３】
熱伝達パイプ３０の外側の一部に接触部４０が形成されてもよい。
【００４４】
接触部４０は熱伝達パイプ３０の長手方向に沿って形成され，サクションパイプ１０の外周面に対応する形状の接触面４５が所定の幅（Ｗ）で形成されてもよい。
【００４５】
ここでは，サクションパイプ１０の外周面との接触面積が広くなるように，接触面４５により形成される接触部４０の幅（Ｗ）は，熱伝達パイプ３０の外径（Ｗ’）より広く形成されてもよい。
【００４６】
したがって，サクションパイプ１０と熱伝達パイプ３０との間の熱伝達がより広範囲に生じる。その結果，熱伝達パイプ３０を介した熱伝導率が向上する。
【００４７】
一方，接触面４５には接着剤５０が塗布されてもよい。接触面４５上の接着剤５０がサクションパイプ１０に付着される。その結果，熱伝達パイプ３０がサクションパイプ１０に連結される。
【００４８】
ここでは，接着剤５０は，熱伝達パイプ３０とサクションパイプ１０との間の熱伝達性が損なわれないように，熱伝導性物質から成ってもよい。
【００４９】
熱伝達性に悪影響が無いよう，接着剤５０は硬化材と充填材から成ってもよい。熱伝導性を確保するために，充填材は銅粉末，アルミニウム粉末，カーボンブラック及びセラミックから成るグループから選択されるものであり得る。
【００５０】
接着剤５０は，硬化材又は充填材を含まないものに物体を接着させるために使用される通常の接着剤を使用することもできる。
【００５１】
サクションパイプ１０と接触面４５との間に介在する接着剤５０は，熱伝達パイプ３０をサクションパイプ１０に実質的に接着するのに十分な接着力を提供する。接着剤５０は，該接着剤５０により生じ得る熱伝達の妨害を最小限に抑える厚さ（Ｈ）に塗布される。
【００５２】
ここでは，熱伝達パイプ３０をサクションパイプ１０に実質的に接着するのに十分な接着力を提供し，熱伝達の妨害を最小限に抑えることのできる接着剤５０の厚さ（Ｈ）は，約０．００５ｍｍ〜約０．０１５ｍｍの範囲であり得る。
【００５３】
一方，接触部４０は，毛細管２０及びサクションパイプ１０の熱損失を最小限に抑えつつ，接触部４０を介して熱伝達を補助できる厚さ（Ｈ’）に形成され得る。接触部の厚さ（Ｈ’）は約０．０４ｍｍ〜約０．０７ｍｍの範囲であり得る。
【００５４】
熱伝達パイプ３０はアルミニウム製であってもよいが，本発明はこれに限定されるものではなく，熱伝達パイプ３０を形成するために多様な材料が使用される。
【００５５】
一方，サクションパイプ１０は，圧縮機（図示せず）と，凝縮器（図示せず）と，蒸発器（図示せず）とを含み，冷媒が循環することにより冷却を行うシステムにおいて，圧縮機と蒸発器との間に配置される。サクションパイプ１０は蒸発器から排出された冷媒を圧縮機に案内する通常のサクションパイプであり得る。
【００５６】
サクションパイプ１０は鋼，アルミニウム，銅及びそれらの組み合わせから選択される少なくともいずれか１つから形成されてもよい。サクションパイプ１０が鋼製である場合は，耐食性材料でメッキが施されてもよい。
【００５７】
サクションパイプ１０が鋼製である場合，サクションパイプ１０の加工性及び曲げ性は向上する。したがって，加工が容易であるため，作業性が向上し得る。鋼はアルミニウム又は銅より相対的に値段が低く，生産の経済効率も向上する。
【００５８】
サクションパイプ１０は鋼製であるが，耐食性材料でメッキが施されているため，腐食の心配が無い。
【００５９】
耐食性メッキは，溶融亜鉛メッキ，溶融亜鉛３価クロムメッキ，セアリウム(SeAHLume)メッキ及びセアリウム３価クロムメッキから選択された少なくともいずれか１つであり得る。
【００６０】
溶融亜鉛３価クロムメッキは溶融亜鉛メッキが施された後，３価クロム(Cr3+)でクロメート処理(chromated)される方法である。
【００６１】
セアリウムメッキは約５５重量％のアルミニウムと，約４３．４重量％〜約４４．９重量％の亜鉛と，その他の不可避な不純物とを含んで行われる。セアリウム３価クロムメッキは，セアリウムメッキが施された後，３価クロム(Cr3+)でクロメート処理される方法である。
【００６２】
図５は，本発明の実施例１によるサクションパイプアセンブリの熱伝達性能を例示的に示した図であり，図６は本発明の実施例１によるサクションパイプアセンブリの熱伝達結果を示した表である。
【００６３】
図５及び図６に示すように，接着剤５０を介して熱伝達パイプ３０と連結して接触したサクションパイプ１０の内側に熱源が供給される。
【００６４】
ここでは，供給された熱源が大気中に放出されることを最大限に防止するために，サクションパイプ１０及び熱伝達パイプ３０の外側には断熱材６０が設けられる。
【００６５】
毛細管２０の中でサクションパイプ１０から最も遠い部分である毛細管２０の上部に配置された温度測定部２５において温度を測定し，該測定した温度を，サクションパイプ１０に供給された熱源の温度と比較した。
【００６６】
サクションパイプアセンブリの熱伝達性能試験の条件は，以下の通りである。
【００６７】
まず，実施例１及び実施例２で使用されたサクションパイプ１０は鋼製であり，外径は約６．３５ｍｍ，厚さは約０．５ｍｍ，長さは約１，３１４ｍｍである。
【００６８】
毛細管２０は銅製であり，外径は約１．８ｍｍ，厚さは約０．６２５ｍｍ，長さは約２，７００ｍｍである。
【００６９】
熱伝達パイプ３０はアルミニウム製である。
【００７０】
サクションパイプアセンブリ及び断熱材６０が設置された試験室（図示せず）は，内部温度は約３０℃，湿度は約６０％に維持された。
【００７１】
また，サクションパイプ１０の内部に供給された熱源として，約６２．２℃の不凍液が使用された。
【００７２】
一方，比較例１及び比較例２は，実施例１及び実施例２と同じ断熱材が使用され，実施例１及び実施例２と同じ温度の熱源が適用される。また，比較例１及び比較例２で使用されるサクションパイプ及び毛細管は，サクションパイプ１０及び毛細管２０とそれぞれ同一の直径，厚さ，及び長さを有するが，それらは全て銅製である。このサクションパイプ及び毛細管は，サクションパイプアセンブリにおいてスズ（Ｓｎ）ハンダ付けで互いに連結され，毛細管上部で温度が測定された。
【００７３】
比較例１及び比較例２で測定されたそれぞれの温度の平均温度を基準値として１００％と定義した。その後，実施例１及び実施例２で測定されたそれぞれの温度の平均温度を，の基準値に対して％で示した。
【００７４】
各実施例の測定温度が前記基準値を越える場合は，このサクションパイプアセンブリは市販用に適応すると言える。
【００７５】
実験結果は以下のとおりである。比較例１での測定温度は６０．１９℃で，比較例２での測定温度は６０．１５℃であり，平均温度は６０．１７℃であった。
【００７６】
実施例１での測定温度は６０．８８℃で，実施例２での測定温度は６０．９２℃であり，平均温度は６０．９０℃であった。
【００７７】
したがって，各比較例の平均温度６０．１７℃を１００％としたとき，各実施例の平均温度が１．２％上昇したことが判った。
【００７８】
実験によると，各比較例で使用されたハンダ付けの幅は約１．４ｍｍ〜約１．６ｍｍである。ハンダ付けの幅が約１．５ｍｍの場合，１，３１４ｍｍの長さを有するサクションパイプに形成される熱伝導面積は１，９７１ｍｍ２である。各実施例に使用された接触部の幅（Ｗ）は約３．３ｍｍ〜約３．７ｍｍである。接触部の幅が約３．５ｍｍである場合，１，３１４ｍｍの長さを有するサクションパイプにおいて形成される熱伝導面積は４，５９９ｍｍ２である。この実験結果により，各実施例の熱伝導面積は，各比較例の熱伝導面積より約２．３倍増加したことが判る。
【００７９】
要約すると，各実施例に使用された接触部４０の幅（Ｗ）が各比較例で使用されたハンダ付けの幅よりも広いため，サクションパイプ１０上の熱伝導面積が増加することにより，熱伝導効率が向上した。
【００８０】
結論として，このような熱伝導効率の向上により，熱伝達パイプ３０は市販用に適すると考えられる。
【００８１】
図７は，本発明の実施例１によるサクションパイプアセンブリの製造工程を示したフローチャートである。
【００８２】
図７を参照すると，ステップＳ１１０において，毛細管の外径に対応する内径を有する熱伝達パイプが引き抜き技術を使用して製作され，それにより，毛細管を熱伝達パイプの内側に挿入できる。
【００８３】
ステップＳ１２０において，熱伝達パイプは，サクションパイプに密接するよう，毛細管の長さに対応する所定の長さで切断される。
【００８４】
ステップＳ１３０において，切断された熱伝達パイプの内側に毛細管が挿入される。
【００８５】
ステップＳ１４０において，毛細管が挿入された熱伝達パイプの外面に接触部が形成される。
【００８６】
接触部は転造加工のような成形工程を経て形成され得るが，本発明はこのような成形方法に限定されるものではなく，多様かつ適切な他の処理方法が適用されてもよい。
【００８７】
ステップＳ１５０において，接触部は接着剤が塗布される。
【００８８】
ステップＳ１６０において，接着剤が塗布された接触部が，サクションパイプの外周面に接着されることにより，熱伝達パイプがサクションパイプに連結される。この工程により，実施例１のサクションパイプアセンブリが製造される。
【００８９】
一方，サクションパイプの外周面に接着剤を塗布し，接着剤に接触部を載せることにより，サクションパイプに熱伝達パイプが連結され得る。或いは，サクションパイプの外周面と接触部とが被覆され，互いに接合されることで，熱伝達パイプとサクションパイプが連結され得る。
【００９０】
ステップＳ１７０において，前記のように製造されたサクションパイプアセンブリは，該サクションパイプアセンブリが設けられた場所及び空間の形状に対応するよう適切に曲げられる。
【００９１】
本発明の方法
図８は，本発明の実施例２によるサクションパイプアセンブリを示した断面図である。実施例２によるサクションパイプアセンブリは，接触部の両端に形成された突起部と，該突起部に対応するようサクションパイプの外周面に形成された連結溝とを備える。他の構成要素は実施例１と同一であるため，共通の構成要素の詳細な説明は省略する。
【００９２】
図８を参照すると，内側に毛細管２０が挿入された熱伝達パイプ１３０上に取り付けられた接触部１４０の両端に突起部１４７が形成される。
【００９３】
ここでは，突起部１４７は接触部１４０の長手方向に沿って形成される。
【００９４】
サクションパイプ１１０は，各突起部１４７に対応して形成され，該突起部１４７を収容する連結溝１１５を備える。
【００９５】
連結溝１１５及び突起部１４７は，熱伝達パイプ１３０がサクションパイプ１１０と接着する際に，熱伝達パイプ１３０が移動することを防止することにより，接着作業を容易にするのに役立つ。また，連結溝１１５及び突起部１４７は，サクションパイプ１１０と熱伝達パイプ１３０とを互いに良好な形状で接着させる。
【００９６】
また，突起部１４７が，接触面１４５とサクションパイプ１１０との間の接着剤５０と結合し，それにより，接着剤５０が接触部１４０の外側に押し出されない。したがって，連結溝１１５及び突起部１４７は，接着剤５０の不必要な損失を抑える。
【００９７】
突起部１４７及び連結溝１１５は，突起部１４７が連結溝１１５と係合した状態で，接触面１４５とサクションパイプ１１０の外周面との間の間隙が約０．００５ｍｍ〜約０．０１５ｍｍとなるように形成されてもよい。
【００９８】
これにより，接触面１４５とサクションパイプ１１０との間に塗布される接着剤５０は，自動的に約０．００５ｍｍ〜約０．０１５ｍｍの高さで均一な厚さに維持され得る。
【００９９】
図９は，本発明の実施例３によるサクションパイプアセンブリを示した断面図である。実施例３によるサクションパイプアセンブリは，サクションパイプの外周面に溝部２１２を備える。他の構成要素は実施例１と同一である。
【０１００】
図９を参照すると，サクションパイプ２１０の外面の一部に一以上の溝部２１２が形成され得る。
【０１０１】
ここでは，溝部２１２は，熱伝達パイプ３０に形成された接触面４５が接着剤５０を使用して接着される部分に形成され得る。
【０１０２】
溝部２１２がサクションパイプ２１０の外周面上に形成される面積は，接触面４５の面積に対応し得る。
【０１０３】
溝部２１２はサクションパイプ２１０の外面に，所定の幅と深さを有するように形成され得る。溝部２１２はサクションパイプ２１０の長手方向に沿って形成され得るか，又は，サクションパイプ２１０の円周方向に形成され得る。
【０１０４】
また，溝部２１２は網目の形状に形成されてもよいが，ある特定の形状又はパターンに限定されるものではない。
【０１０５】
溝部２１２は物理的又は化学的な工程により形成されてもよく，例えば，転造加工などの成形工程によりサクションパイプ２１０の表面に物理的に形成されるか，エッチング工程などにより化学的に形成されてもよい。
【０１０６】
溝部２１２は，塗布される接着剤５０が溝部２１２にしみ込むことにより，サクションパイプ２１０の外周面上に流れ落ちることを防止する。この工程により，接着剤５０の塗布が安定的に行われ，塗布状態が良好に維持されることが可能となる。
【０１０７】
また，サクションパイプ２１０と接触面４５との間に塗布された接着剤５０が溝部２１２にしみ込み，それにより，接着剤５０とサクションパイプ２１０との間の接着力が向上する。
【図面の簡単な説明】
【０１０８】
【図１】従来のサクションパイプアセンブリを示した斜視図。
【図２】図１のＡ−Ａ線断面図。
【図３】本発明の実施例１によるサクションパイプアセンブリを示した斜視図。
【図４】本発明の実施例１によるサクションパイプアセンブリの断面を示した断面図。
【図５】本発明の実施例１によるサクションパイプアセンブリの熱伝達性能を例示的に示した図。
【図６】本発明の実施例１によるサクションパイプアセンブリの熱伝達結果を示した表。
【図７】本発明の実施例１によるサクションパイプアセンブリの製造工程を示したフローチャート。
【図８】本発明の実施例２によるサクションパイプアセンブリを示した断面図。
【図９】本発明の実施例３によるサクションパイプアセンブリを示した断面図。
【図１】
2010525297.tif 000003
【図２】
2010525297.tif 000004
【図３】
2010525297.tif 000005
【図４】
2010525297.tif 000006
【図５】
2010525297.tif 000007
【図６】
2010525297.tif 000008
【図７】
2010525297.tif 000009
【図８】
2010525297.tif 000010
【図９】
2010525297.tif 000011
【手続補正書】
【提出日】平成20年11月19日(2008.11.19)
【手続補正１】
【補正対象書類名】特許請求の範囲
【補正対象項目名】全文
【補正方法】変更
【補正の内容】
【特許請求の範囲】
【請求項１】
圧縮機と，凝縮器と，蒸発器とを含み，冷媒が循環することにより冷却を行うシステムにおいて，前記圧縮機と前記蒸発器との間に配置され，前記蒸発器から排出された冷媒を前記圧縮機に案内するサクションパイプと；
前記凝縮器と前記蒸発器との間に配置され，前記凝縮器から排出された冷媒を前記蒸発器に案内する毛細管と；
内部に前記毛細管を備え，外部に前記サクションパイプとの接触面積を広げるための接触部を備え，前記サクションパイプの外周面に面接触されて密接する熱伝達パイプとを含み，
前記サクションパイプの外面と前記熱伝達パイプの接触部は，接着剤，溶接連結，ハンダ付け連結，ろう付け連結のいずれかで連結されることを特徴とするサクションパイプアセンブリ。
【請求項２】
前記接触部は前記サクションパイプの外周面上に形成され，前記接触部の幅は前記熱伝達パイプの外径以上である請求項１記載のサクションパイプアセンブリ。
【請求項３】
前記接触部は，両端に前記接触部の長手方向に沿って突起部をさらに備え，前記突起部は該突起部に対応する前記サクションパイプ内に形成される連結溝により収容される請求項２記載のサクションパイプアセンブリ。
【請求項４】
前記サクションパイプは鋼製又はアルミニウム製である請求項１記載のサクションパイプアセンブリ。
【請求項５】
前記サクションパイプは鋼製であり，耐食性材料でメッキが施され，該耐食性メッキは，溶融亜鉛メッキ，溶融亜鉛３価クロムメッキ，セアリウムメッキ及びセアリウム３価クロムメッキのグループから選択される少なくともいずれか一つである請求項４記載のサクションパイプアセンブリ。
【請求項６】
前記熱伝達パイプはアルミニウム製である請求項１記載のサクションパイプアセンブリ。
【請求項７】
前記接着剤は硬化材と充填材とを含む熱伝導性物質であり，前記充填材は，銅粉末，アルミニウム粉末，カーボンブラック及びセラミックから成るグループから選択されるいずれか１つを含む請求項１記載のサクションパイプアセンブリ。
【請求項８】
毛細管の外径に対応する内径を有する熱伝達パイプを引き抜き方法を使用して製作し；
前記熱伝達パイプを所定長さ供給し； 
前記熱伝達パイプの内部に前記毛細管を挿入し；
前記毛細管が挿入された前記熱伝達パイプに接触部を形成し；及び
前記熱伝達パイプの前記接触部とサクションパイプの外周面とを接着剤結合，溶接連結，ハンダ付け連結，ろう付け連結のいずれかの連結方法で連結すること
を含むサクションパイプアセンブリの製造方法。
【国際調査報告】
2010525297.tif 000012
2010525297.tif 000013